(57)【要約】【課題】本発明は、アルデヒドガスの吸着寿命に優れ、且つ、集塵性能、脱臭性能をも有する、エアフィルターに用いられる濾材を提供することを目的とするものである。【解決手段】通気性基材（Ａ）と通気性基材（Ｂ）との間に脱臭剤を挟んで熱可塑性接着剤によって封入してなる脱臭剤封入濾材であって、空気流出側にアルデヒド吸着用脱臭剤が、空気流入側に汎用活性炭が配置されてなる濾材であり、且つ通気性基材（Ｂ）がエレクトレット濾材であることを特徴とする脱臭剤封入濾材。【選択図】なし【特許請求の範囲】
【請求項１】
通気性基材（Ａ）と通気性基材（Ｂ）との間に脱臭剤を挟んで熱可塑性接着剤によって封入してなる脱臭剤封入濾材であって、空気流出側にアルデヒド吸着用脱臭剤が、空気流入側に汎用活性炭が配置されてなる濾材であり、且つ通気性基材（Ｂ）がエレクトレット濾材であることを特徴とする脱臭剤封入濾材。
【請求項２】
請求項１記載の脱臭剤封入濾材を用いてなるエアフィルター。
【発明の詳細な説明】
【技術分野】
【０００１】
本発明は、アルデヒド類の吸着寿命に優れた脱臭剤封入濾材及びエアフィルターに関する。
【背景技術】
【０００２】
近年、建材や内装材から放散されたＶＯＣ（Ｖｏｌａｔｉｌｅ  Ｏｒｇａｎｉｃ  Ｃｏｍｐｏｕｎｄｓ（揮発性有機化合物））、タバコ煙、大気汚染などによる人の健康への影響は深刻であることなどから、室内空気の質への注目が集まっている。家庭や職場などでは空気清浄化機を用いて塵埃や臭い、有害物質を除去する方法が普及している。
【０００３】
脱臭性能を有する除塵エアフィルターに用いられる濾材としては、通気性を有するウレタンの多孔質基材上に、粒状又は粉体状活性炭を接着させた濾材や、活性炭を含浸させた不織布に、エレクトレットを貼り付けた濾材がある。また、２枚の基材シート間に活性炭を挟み込んで、活性炭シートとした脱臭剤封入濾材（例えば、特許文献１参照）、２枚の基材の間に熱可塑性基材と脱臭剤を挟み込んで、該熱可塑性基材の融着作用によって一体化した脱臭剤封入濾材（例えば、特許文献２参照）がある。
【０００４】
近年の住宅は、冷暖房効率の向上を目的に気密性を高めていることから、換気が不十分になりやすく、室内空気の汚染が問題視されている。特に、住宅建材などに含まれるアルデヒド類は、シックハウス症候郡の原因になると考えられ、快適な室内空間のためには、アルデヒド類の効率的な除去が望まれている。家庭や職場などでは空気清浄化機を用いてアルデヒド類を除去する方法が普及している。
【０００５】
アルデヒド類は、脱臭剤として最も普及している活性炭では吸着容量が小さいと言う問題があり、吸着脱臭剤に特定のアゾール化合物を担持させたアルデヒド類浄化用吸着材（例えば、特許文献３参照）や特定の活性炭にアミン化合物と酸化防止剤が添着されたアルデヒド吸着材（例えば、特許文献４参照）が提案されている。しかしながら、これらのアルデヒド類浄化用吸着剤を封入した濾材を用いたエアフィルターを使用した場合、使用初期の頃はアルデヒド類を良好に吸着するが、当該吸着材は他種類のガスも吸着するため、アルデヒド類の吸着性能が経時と共に劣化すると言う問題がある。
【先行技術文献】
【特許文献】
【０００６】
【特許文献１】特開昭６１−１１９２６９号公報
【特許文献２】特開２００２−２９１８６０号公報
【特許文献３】特許第４７２６３６０号公報
【特許文献４】特開２０１６−００２１６３号公報
【発明の概要】
【発明が解決しようとする課題】
【０００７】
本発明は、上記の課題を解決するものであり、アルデヒド類の吸着寿命に優れ、且つ、集塵性能、脱臭性能をも有する、エアフィルターに用いられる濾材を提供することを目的とするものである。
【課題を解決するための手段】
【０００８】
上記課題を解決するために鋭意検討した結果、以下の脱臭剤封入濾材及びエアフィルターを発明した。
【０００９】
（１）通気性基材（Ａ）と通気性基材（Ｂ）との間に脱臭剤を挟んで熱可塑性接着剤によって封入してなる脱臭剤封入濾材であって、空気流出側にアルデヒド吸着用脱臭剤が、空気流入側に汎用活性炭が配置されてなる濾材であり、且つ通気性基材（Ｂ）がエレクトレット濾材であることを特徴とする脱臭剤封入濾材。
（２）（１）の脱臭剤封入濾材を用いてなるエアフィルター。
【発明の効果】
【００１０】
本発明の脱臭剤封入濾材によれば、アルデヒド類の吸着寿命に優れ、且つ、集塵性能、脱臭性能をも有するという効果が達成される。そのため、本発明の脱臭剤封入濾材は、エアフィルターとして有効である。
【発明を実施するための形態】
【００１１】
以下、本発明の脱臭剤封入濾材について詳細に説明する。
【００１２】
本発明における脱臭剤は主に悪臭を除去する目的で用いられる薬剤の総称であり、具体的には、活性炭、添着活性炭、天然及び合成ゼオライト、セピオライト、活性アルミナ、活性白土、イオン交換樹脂、鉄アスコルビン酸、鉄フタロシアニン誘導体などの吸着脱臭剤、マンガン系酸化物やペロブスカイト型触媒などの低温酸化触媒、酸化チタンや酸化亜鉛などの光触媒、植物抽出成分に含まれる化合物であるカテキン、タンニン、フラボノイド、酸化鉄などの鉄系化合物、酸化亜鉛、酸化マグネシウム、シリカ、シリカ−酸化亜鉛複合物、シリカ−アルミナ−酸化亜鉛複合物、二酸化マンガン、複合フィロケイ酸塩、シクロデキストリン、アスコルビン酸と二価鉄塩の混合物、ビタミンＢ群とリン酸塩の混合物などを挙げることができる。これらの脱臭剤の形状は特に限定されるものではないが粒子状のものが好ましく、比表面積が５０〜２０００ｍ２／ｇのものを適宜選択して用いることが可能であり、例えば活性炭の場合、ＪＥＭ  １４６７−１９９５などで定める除塵性能の算出、耐久日数の算出で決定する。
【００１３】
本発明における空気流出側に配置されるアルデヒド吸着用脱臭剤について説明する。アルデヒド類を特異的に吸着する脱臭剤であれば、特に限定されるものではないが、アルデヒド類ガスと良好に反応することから、アゾール化合物、芳香族アミノ酸酸性塩（例えばｏ−、ｍ−、ｐ−アミノ安息香酸、ｏ−、ｍ−、ｐ−アミノサリチル酸等）、飽和環状第二アミン化合物（例えばモルホリン等）、イミダゾール及び／又はその誘導体、酸ヒドラジド化合物、ポリアミン化合物、アミノグアニジン塩化合物等の薬品類を吸着脱臭剤に添着させた脱臭剤が好ましい。
【００１４】
本発明における空気流出側に配置する汎用脱臭剤について説明する。汎用脱臭剤は、上記のアルデヒドと良好に反応する薬品を添着していない、又はアルデヒド以外のガスと良好に反応する薬品を添着した脱臭剤であれば、特に限定されるものではない。汎用脱臭剤は、主に中性脱臭剤、塩基性脱臭剤、酸性脱臭剤に大別される。
【００１５】
中性脱臭剤について説明する。中性脱臭剤は、脱臭剤のうち、脱臭剤と水とを接触させた際、その水のｐＨが６．０以上８．０以下になるものを指す。中性脱臭剤としては、中性活性炭、中性活性アルミナ、中性シリカゲル、ゼオライトなどを挙げることができる。
【００１６】
塩基性脱臭剤について説明する。アルカリ性脱臭剤は、脱臭剤と、脱臭剤に添着された塩基性成分とを含んでなる。脱臭剤は特に限定されるものではなく、塩基性成分を担持できる脱臭剤であればよい。塩基性成分とは、脱臭剤と水とを接触させた際、その水のｐＨが８．０を超える塩、あるいは芳香族アミノ酸塩基性塩を指す。
【００１７】
酸性脱臭剤について説明する。酸性脱臭剤は、脱臭剤と、脱臭剤に添着された酸性成分とを含んでなる。脱臭剤は特に限定されるものではなく、酸性成分を担持できる脱臭剤であればよい。酸性成分とは、脱臭剤と水とを接触させた際、その水のｐＨが６．０未満になるような塩を指す。
【００１８】
薬品を添着していない中性脱臭剤は、中性ガスが吸着可能であり、物理吸着サイト面積が大きい。そのため、トルエン、ｎ−ブタン、ベンゼンなどの中性ガスをより多く吸着することができる。
【００１９】
塩基性成分を添着した塩基性脱臭剤は、臭気成分のうち低級脂肪酸、硫化水素、メルカプタン類、硫黄酸化物、窒素酸化物等の酸性ガスと反応する。反応したガスは塩基性成分と中和することで、不揮発性物質に変化し、脱臭剤上に捕捉することができる。
【００２０】
酸性成分を添着した酸性脱臭剤は、臭気成分のうちアンモニアやトリメチルアミン、メチルアミン、エチルアミンなどの塩基性ガスと反応する。反応したガスは酸性成分と中和することで、不揮発性物質に変化し、脱臭剤上に捕捉することができる。
【００２１】
従来の脱臭剤封入濾材は、アルデヒド吸着用脱臭剤と汎用脱臭剤とが混合された状態で配置されていた。従来の配置では、アルデヒド吸着用脱臭剤は、塩基性ガス、中性ガス、酸性ガスと同時に接触するため、塩基性ガス、酸性ガスは、良好にアルデヒドと吸着する薬剤と中和反応により吸着してしまい、結果、経時でアルデヒドの吸着性能が低下してしまう。
【００２２】
本発明における脱臭剤封入濾材は、脱臭剤封入濾材の空気流出側にアルデヒド吸着用脱臭剤を、空気流入側に汎用脱臭剤を配置させることを特徴とする。アルデヒド吸着用脱臭剤が塩基性ガス、酸性ガスと接触する前に、空気流入側に配置させた塩基性又は／及び酸性脱臭剤が酸性ガス又は／及び塩基性ガスを吸着するため、アルデヒド吸着用脱臭剤がこれらのガスを中和吸着することを防ぐと共に、中性脱臭剤が中性ガスを吸着するため、アルデヒド吸着用脱臭剤の物理吸着サイトを保護できるので、アルデヒド類の吸着寿命を長くすることができる。
【００２３】
本発明における、アルデヒド吸着用脱臭剤と汎用脱臭剤の脱臭剤封入濾材への総封入量は、特に制限されるものではないが、３０〜５００ｇ／ｍ２であることが好ましく、５０〜４００ｇ／ｍ２であることがより好ましく、１００〜３００ｇ／ｍ２であることが更に好ましい。総封入量が３０ｇ／ｍ２未満であると、十分な脱臭性能が得られない場合があり、５００ｇ／ｍ２を超えると、通気性基材間の接着強度が低くなり、また、厚さが大きくなってプリーツ加工が困難となるため、実用性が低下する場合がある。
【００２４】
アルデヒド吸着用脱臭剤と汎用脱臭剤の封入割合は、特に限定されるものではなく適宜決定されるが、アルデヒド吸着用脱臭剤の割合が１０〜９０質量％であることがより好ましい。アルデヒド吸着用脱臭剤の割合が１０質量％未満になると、アルデヒド類の除去が不十分な場合があり、９０質量％を超えると、中性、酸性又は／及び塩基性ガスの除去が不十分となる場合がある。
【００２５】
本発明における熱可塑性接着剤は、熱可塑性樹脂を主体とするものであり、熱可塑性樹脂として、エチレン酢酸ビニル共重合体又はこの変性物、エチレンアクリレート共重合体、アイオノマー、ポリアミド、ポリエステル、ポリエチレン、ポリプロピレン、ポリウレタン系などの樹脂が挙げられる。
【００２６】
本発明における熱可塑性接着剤の軟化点又は融点は特に制限されるものではなく、脱臭剤封入濾材の後加工条件や使用環境温度、通気性基材又は脱臭剤の耐熱性などを考慮して適宜選択すれば良い。
【００２７】
本発明における脱臭剤又は熱可塑性接着剤の形状は、粉体状、粒状、ウイスカー状又は短繊維状であることが好ましく、脱臭剤封入濾材中の脱臭剤の分布を均一にすることができる。
【００２８】
本発明における脱臭剤又は熱可塑性接着剤が粉体状又は粒状である場合、その粒径は１０〜１００メッシュであることが好ましく、１５〜９０メッシュであることがより好ましく、２０〜８０メッシュであることが更に好ましい。粒径が１０メッシュ未満では、活性炭が加圧時に割れる、通気性基材同士の接着点が不均一になるなどの問題が生じる場合があり、一方、粒径が１００メッシュを超えると、通気性基材の目から離脱するなどの問題が生じる場合がある。
【００２９】
本発明における脱臭剤（Ｓ）と熱可塑性接着剤（Ｔ）の質量比（Ｓ／Ｔ）は０．３〜４であることが好ましく、０．４〜２．８であることがより好ましく、０．６〜２．５であることが更に好ましい。質量比（Ｓ／Ｔ）が０．３より小さいと、熱可塑性接着剤が脱臭剤の表面を覆うため、著しく脱臭性能が低下する場合があると共に、脱臭剤封入濾材の通気性が損なわれる場合がある。一方、質量比（Ｓ／Ｔ）が４より大きいと、接着強度が不足し、２枚の通気性基材の剥離や脱臭剤の離脱が生じやすくなる場合がある。
【００３０】
次いで、本発明の脱臭剤封入濾材を作製する方法を説明する。
【００３１】
本発明における脱臭剤封入濾材製造工程は特に限定されるものではないが、一般に、空気流入側の通気性基材（Ａ）の上に、汎用脱臭剤と熱可塑性接着剤を散布し、更にその上にアルデヒド吸着用脱臭剤と熱可塑性接着剤を散布し、空気流出側の通気性基材（Ｂ）を重ね合わせ、加熱によって熱可塑性接着剤の接着性を発現させ、一体化して作製される。
【００３２】
一方の通気性基材の上に脱臭剤と熱可塑性接着剤を散布する場合には、両者を個別に散布しても良いが、脱臭性などに特に影響がなければ予め混合したものを散布することが好ましい。散布の方法としては、ホッパー下部からの自由落下による散布、空気中に分散した送風による散布、水系分散してのスプレー塗工やダイ塗工などが挙げられる。
【００３３】
脱臭剤封入濾材製造工程における加熱は、特に限定されるものではないが、基本的には２方式に大別される。すなわち、一つは、一方の通気性基材上に熱可塑性接着剤、好ましくは脱臭剤と熱可塑性接着剤を散布した後に加熱する方式である。もう一つは、一方の通気性基材上に脱臭剤と熱可塑性接着剤を散布して、他方の通気性基材を重ね合わせた後に加熱する方式である。本発明の脱臭剤封入濾材を作製するには、所望に応じてどちらの加熱方式を用いても良く、また、両方の加熱方式を併用しても良い。
【００３４】
一方の通気性基材上に熱可塑性接着剤、好ましくは脱臭剤と熱可塑性接着剤を散布した後に加熱する方式として、熱可塑性接着剤を散布した側から加熱する方式が挙げられ、接触式の熱伝導による加熱は困難であるため、熱風などの非接触式の加熱手段を採ることが好ましく、中でも赤外線ヒーターやガスバーナーヒーターのような放射熱による手段が特に好ましい。
【００３５】
非接触式の加熱手段において、放射熱又は熱風等を当てる側は特に限定されるものではないが、熱可塑性接着剤を散布した側から加熱することが好ましい。
【００３６】
一方の通気性基材上に脱臭剤と熱可塑性接着剤を散布して他方の通気性基材を重ね合わせた後に加熱する方式として、少なくとも一方が加熱された２本のロールに挟む加熱方式、及び少なくとも一方が加熱された２枚のベルト搬送器に挟む加熱方式など接触式の加熱方式が挙げられる。
【００３７】
通気性基材を重ね合わせた後の一体化は加圧することにより達成でき、例えば加圧したロール間を通す方法などを採用できる。加圧の程度は、接着強度、脱臭剤の潰れ、通気性への影響などを考慮して、適宜設定すればよい。
【００３８】
本発明における脱臭剤封入濾材は、単板で使用しても良いが、一般にプリーツ加工と呼ばれる山谷状の折り加工や段ボール加工における中しんなどの波状加工などを施した形状で使用しても良く、また、巻き取り状に加工したロールフィルターとして使用しても良い。
【００３９】
次に、本発明における通気性基材（Ａ）と（Ｂ）について説明する。本発明における通気性基材（Ａ）と（Ｂ）の材質に特に制限はなく、使用する装置、機器の形状に対応するものであれば良い。その一例として、シート状のものが挙げられる。織物、編み物、不織布、紙、ネット、通気性フォーム、金属多孔質体、開孔を施したフィルム等のシート状物から適宜選択することができるが、安価で、繊維配合、目付、厚みなどを制御しやすい点、穴開け加工等の後加工を行いやすい点から、不織布が好ましい通気性基材の一つとして挙げられる。
【００４０】
通気性基材として使用される不織布としては、ポリアミド系繊維、ポリエステル系繊維、ポリアルキレンパラオキシベンゾエート系繊維、ポリウレタン系繊維、ポリビニルアルコール系繊維、ポリ塩化ビニリデン系繊維、ポリ塩化ビニル系繊維、ポリアクリロニトリル系繊維、ポリオレフィン系繊維、フェノール系繊維等の合成繊維、ガラス繊維、金属繊維、アルミナ繊維、炭素繊維、活性炭素繊維等の無機繊維、木材パルプ、竹パルプ、麻パルプ、ケナフパルプ、藁パルプ、バガスパルプ、コットンリンターパルプ、木綿、羊毛、絹等の天然繊維、古紙再生パルプ、レーヨン等の再生セルロース繊維やコラーゲン等のタンパク質、アルギン酸、キチン、キトサン、澱粉等の多糖類等を原料とした再生繊維等、あるいはこれらの繊維に親水性や難燃性等の機能を付与した繊維等を単独又は組み合わせて使用し、各種方法によって製造したものである。
【００４１】
不織布の製造方法については特に制限はなく、目的・用途に応じて、乾式法、湿式抄造法、メルトブローン法、スパンボンド法、フラッシュ紡糸法、エアレイド法等で得られたウェブを水流交絡法、ニードルパンチ法、ステッチボンド法等の物理的方法、サーマルボンド法等の熱による接着方法、レジンボンド等の接着剤による接着方法で強度を発現させる方法を適宜組み合わせて製造することができる。
【００４２】
また、用途に応じて不織布には、本発明の趣旨を逸脱しない限りにおいて、粗塵除去、抗アレルゲン、抗菌、抗ウィルス、防黴、防虫、殺虫、害虫忌避、芳香、感温、保温、蓄熱、蓄光、発熱、吸熱、耐熱、防炎、不燃、難燃、防水、耐水、撥水、疎水、親水、除湿、吸湿（乾燥）、調湿、水分（湿度）透過、撥油、親油、耐油、油等の吸着及び水や揮発性薬剤等の蒸散又は徐放などの各種機能を有しても良い。
【００４３】
このような各種機能を付与する一例として、不織布に天然エキス成分や、植物性抗菌剤などの機能性薬剤を担持する方法が挙げられる。
【００４４】
天然エキスとしては、イチョウ、マツ、グレープフルーツ、スターフルーツ、グレープ、コーヒー、チャ、スギ、ヒノキ、ヒバ、ユーカリ、タイワンヒノキ、センダン、タケ、ササ、ゴマ、キク、ウコギ科人参等の植物エキス、サケ白子、キトサン等の動物エキスが上げられる。使用する天然エキスは、単独でも良いし、他のエキスを併用してもよい。使用するエキスの含有量は、目的の性能が得られれば制限はないが、脱臭剤封入濾材に使用する通気性基材に対し、好ましくは０．０１ｇ／ｍ２以上である。より好ましくは０．１ｇ／ｍ２以上であり、更に好ましくは１ｇ／ｍ２以上である。
【００４５】
通気性基材に機能性薬剤を含有（担持）させる方法としては、機能性薬剤を通気性基材表面にできるだけ均一に形成できる方法であれば特に制限はなく、溶液又は分散液として、上記の通気性基材に塗工、含浸又はスプレーなどの方法によって付与し、溶媒や分散媒を乾燥等の方法で除去し、機能性薬剤を担持させる方法が例示される。溶液又は分散液の溶媒としては、機能性薬剤の各種溶媒などが挙げられる。また、通気性基材の原料となる樹脂や金属などに練り混みなどの手段によって担持させる方法も挙げられる。また、上記の方法以外に湿式抄紙法における内添のように、原料繊維をシート化する過程で、機能性薬剤を内添担持させる方法も挙げられる。
【００４６】
天然エキス成分や、植物性抗菌剤などの機能性薬剤の通気性基材への固着を強固にする場合、他の成分との併用や着色等により製品の外観を向上させる場合等には、機能性薬剤よる効果を阻害しない範囲において、少量のバインダー（接着剤）を用いることは好ましい方法の一つである。水性バインダーについて具体例を挙げる。水溶性のものとしては、例えば、ポリビニルアルコールやデンプン等が挙げられる。また、水分散性のものとしては、例えば、ポリ（メタ）アクリル酸エステル類、ポリ酢酸ビニル、ポリ塩化ビニル、スチレン−ブタジエンラテックス等が挙げられる。
【００４７】
また、必要に応じて、機能性薬剤の通気性基材への担持をより安定にし、その効果をより長時間一定して持続させ、かつ、薬剤臭を緩和するため、多孔質の粉末（例えば、活性炭やゼオライトの粉末等）を通気性基材中に含有させてもよい。
【００４８】
次に、本発明におけるエレクトレット濾材について説明する。大気中の塵埃等の浮遊粒子を捕捉する除塵性能をもつエレクトレット濾材を使用することにより、捕集効率を向上することができる。本発明における通気性基材（Ｂ）に用いられるエレクトレット濾材の形態は特に限定されるものではない。コロナ放電などで帯電処理を施したフィルムを繊維状に断裁、それを不織布化したスプリットファイバーエレクトレット濾材や、メルトブロー紡糸時に高電圧を印加して熱エレクトレット的に繊維を帯電させたメルトブロー不織布式エレクトレット濾材、溶融紡糸時に高電圧を印加して熱エレクトレット的に繊維を帯電させたスパンボンド不織布式エレクトレット濾材、又は、一旦、不織布とした後、高電圧を印加して、不織布繊維を帯電させた各種不織布式エレクトレット濾材などを用いることができる。なお、メルトブロー不織布式エレクトレット濾材は単体では力学的強度が小さいため、乾式不織布やスパンボンドなどの補強材を貼り合わせて使用される場合がある。
【００４９】
本発明における帯電処理とは、半永久的に電気分極を保持し、外部に対して電気力を及ぼすものである。帯電方法としては、エレクトロエレクトレット、熱エレクトレット、ラジオエレクトレット、メカノエレクトレット、フォトエレクトレット、マグネットエレクトレットなどが挙げられるが、工業的にエアフィルター用不織布で用いられているものは、主にエレクトロエレクトレット又は熱エレクトレットであり、帯電処理の対象となる繊維材料としては、ポリプロピレン又はプロピレン主体の共重合体が用いられることが多く、また、耐熱性の向上などを目的として例えばステアリン酸アルミニウムやパルミチン酸カルシウムなどの脂肪酸塩等を少量含有する場合がある。
【実施例】
【００５０】
以下に、実施例を挙げて本発明を具体的に説明するが、本発明の趣旨を逸脱しない範囲において、本実施例に限定されるものではない。
【００５１】
〔調製例１〕
アルデヒド吸着用脱臭剤（４−アミノ−１，２，４−トリアゾールと塩化第二鉄を添着させた粒状活性炭）１００質量部に対して、熱可塑性接着剤（軟化点１００℃のエチレン酢酸ビニル樹脂粉体）５０質量部を混合し、アルデヒド吸着用脱臭剤の混合粉体を調製した。
【００５２】
〔調製例２〕
中性脱臭剤（粒状活性炭）１００質量部に対して、塩基性脱臭剤（粒状活性炭）１００質量部、酸性脱臭剤（粒状活性炭）１００質量部を混合した後、熱可塑性接着剤（軟化点１００℃のエチレン酢酸ビニル樹脂粉体）１５０質量部を混合し、汎用脱臭剤の混合粉体を調製した。
【００５３】
〔調製例３〕
アルデヒド吸着用脱臭剤（４−アミノ−１，２，４−トリアゾールと塩化第二鉄を添着させた粒状活性炭）５０質量部に対して、塩基性脱臭剤（粒状活性炭）５０質量部、中性脱臭剤（粒状活性炭）５０質量部と、酸性脱臭剤（粒状活性炭）５０質量部を加え混合した後、熱可塑性接着剤（軟化点１００℃のエチレン酢酸ビニル樹脂粉体）１００質量部を混合し、アルデヒド吸着用脱臭剤及び汎用脱臭剤の混合粉体を調製した。
【００５４】
〔調製例４〕
坪量２５ｇ／ｍ２の市販ポリプロピレン製濾材（商品名：シンテックス（登録商標）、三井化学（株）製）に、高電圧を印加して、調製例４のエレクトレット濾材を調製した。調製例４のエレクトレット濾材を通気性基材（Ｂ）とする。
【００５５】
＜実施例１＞
ポリエステル繊維を主体としてなる坪量５０ｇ／ｍ２の乾式不織布を通気性基材（Ａ）とする。通気性基材（Ａ）の上に、調製例２の混合粉体４０５ｇ／ｍ２を散布する。その上に、調製例１の混合粉体４５ｇ／ｍ２を散布する。散布側から表面温度１５０℃の赤外線ヒーターを当てて加熱し、次いで、熱可塑性接着剤が可塑化した後に加熱を止め、速やかに通気性基材（Ａ）の脱臭剤散布側に通気性基材（Ｂ）（調製例４のエレクトレット濾材）と重ね合わせて２本の回転ロール間に挟んで加圧し、接着により一体化し、実施例１の脱臭剤封入濾材を得た。
【００５６】
＜実施例２＞
実施例１で用いた調製例２の混合粉体を３１５ｇ／ｍ２に、調製例１の混合粉体を１３５ｇ／ｍ２に代える以外は、実施例１と同様の方法により、実施例２の脱臭剤封入濾材を得た。
【００５７】
＜実施例３＞
実施例１で用いた調製例２の混合粉体を２２５ｇ／ｍ２に、調製例１の混合粉体を２２５ｇ／ｍ２に代える以外は、実施例１と同様の方法により、実施例３の脱臭剤封入濾材を得た。
【００５８】
＜実施例４＞
実施例１で用いた調製例２の混合粉体を１３５ｇ／ｍ２に、調製例１の混合粉体を３１５ｇ／ｍ２に代える以外は、実施例１と同様の方法により、実施例４の脱臭剤封入濾材を得た。
【００５９】
＜実施例５＞
実施例１で用いた調製例２の混合粉体を４５ｇ／ｍ２に、調製例１の混合粉体を４０５ｇ／ｍ２に代える以外は、実施例１と同様の方法により、実施例５の脱臭剤封入濾材を得た。
【００６０】
＜比較例１＞
ポリエステル繊維を主体としてなる坪量５０ｇ／ｍ２の乾式不織布を通気性基材（Ａ）とする。通気性基材（Ａ）の上に、調製例１の混合粉体４５０ｇ／ｍ２を散布する。散布側から表面温度１５０℃の赤外線ヒーターを当てて加熱し、次いで、熱可塑性接着剤が可塑化した後に加熱を止め、速やかに通気性基材（Ａ）の脱臭剤散布側に通気性基材（Ｂ）（調製例４のエレクトレット濾材）と重ね合わせて２本の回転ロール間に挟んで加圧し、接着により一体化し、比較例１の脱臭剤封入濾材を得た。
【００６１】
＜比較例２＞
比較例１で用いた調製例１の混合粉体を調製例２の混合粉体に代える以外は、比較例１と同様の方法により、比較例２の脱臭剤封入濾材を得た。
【００６２】
＜比較例３＞
ポリエステル繊維を主体としてなる坪量５０ｇ／ｍ２の乾式不織布を通気性基材（Ａ）とする。通気性基材（Ａ）の上に、調製例１の混合粉体２２５ｇ／ｍ２を散布する。その上に、調製例２の混合粉体２２５ｇ／ｍ２を散布する。散布側から表面温度１５０℃の赤外線ヒーターを当てて加熱し、次いで、熱可塑性接着剤が可塑化した後に加熱を止め、速やかに通気性基材（Ａ）の脱臭剤散布側に通気性基材（Ｂ）（調製例４のエレクトレット濾材）と重ね合わせて２本の回転ロール間に挟んで加圧し、接着により一体化し、比較例３の脱臭剤封入濾材を得た。
【００６３】
＜比較例４＞
比較例１で用いた調製例１の混合粉体を調製例３の混合粉体に代える以外は、比較例１と同様の方法により、比較例４の脱臭剤封入濾材を得た。
【００６４】
＜比較例５＞
比較例１で用いた調製例１の混合粉体４５０ｇ／ｍ２を、熱可塑性接着剤（軟化点１００℃のエチレン酢酸ビニル樹脂粉体）５ｇ／ｍ２に代える以外は、比較例１と同様の方法により、比較例５の脱臭剤封入濾材を得た。
【００６５】
＜比較例６＞
実施例３において、通気性基材（Ｂ）を、調製例４のエレクトレット濾材から坪量２５ｇ／ｍ２の市販ポリプロピレン製濾材（商品名：シンテックス（登録商標）、三井化学（株）製）に代える以外は、実施例３と同様の方法により、比較例６の脱臭剤封入濾材を得た。
【００６６】
実施例１〜５及び比較例１〜６の脱臭剤封入濾材を、下記の性能試験に従って評価し、その結果を表１に示した。なお、下記各試験は、２５℃、５０％ＲＨ（相対湿度）の条件で行なった。
【００６７】
［初期脱臭試験］
ＪＥＭ  １４６７脱臭性能試験に準拠して、風速０．５ｍ／秒における実施例及び比較例の１０ｃｍ×１０ｃｍに裁断した脱臭剤封入濾材の脱臭効率（％）を測定した。空気流入側は通気性基材（Ａ）、流出側は通気性基材（Ｂ）とする。測定対象ガスは、酢酸、アンモニア、アセトアルデヒドであり、濃度（ｐｐｍ）はガス検知管で測定した。ガスの除去率から、次のように判定した。除去率１００〜８０％の場合「◎」、７９〜５０％の場合「○」、４９〜２０％の場合「△」、２０％未満の場合「×」。
【００６８】
［耐久脱臭試験］
ＪＥＭ  １４６７脱臭性能試験に準拠して、風速０．５ｍ／秒における実施例及び比較例の１０ｃｍ×１０ｃｍに裁断した脱臭剤封入濾材の脱臭効率（％）を測定した。空気流入側は通気性基材（Ａ）、流出側は通気性基材（Ｂ）とする。測定対象ガスは、酢酸、アンモニア、アセトアルデヒドであり、濃度（ｐｐｍ）はガス検知管で測定した。アセトアルデヒドの除去率が５０％未満となるまで、上記の試験を繰り返した。５０％未満となる試験回数から、次のように判定した。１００回以上の場合「◎」、７０〜９９回の場合「○」、５０〜６９回の場合「△」、５０回未満の場合「×」。
【００６９】
［圧力損失測定］
ＪＩＳ−Ｂ−９９０８に準拠して、風速５ｃｍ／秒における実施例及び比較例の脱臭剤封入濾材の圧力損失（Ｐａ）を測定した。空気流入側は通気性基材（Ａ）、流出側は通気性基材（Ｂ）とする。
【００７０】
［集塵試験］
ＪＩＳ−Ｂ−９９０８に準拠して、風速５ｃｍ／秒における実施例及び比較例の脱臭剤封入濾材の０．３〜０．５μｍ粒径の大気塵の集塵効率（％）を測定した。空気流入側は通気性基材（Ａ）、流出側は通気性基材（Ｂ）とする。
【００７１】
【表１】
2019069405.tif 000002
【００７２】
表１より、実施例の脱臭剤封入濾材は、集塵性能、脱臭性能を有するのみならず、比較例と比較して、アセトアルデヒド吸着の経時劣化を抑制できることが確認できた。
【００７３】
特に、実施例３と比較例３及び４とを比較すると、実施例３の方がアセトアルデヒド吸着の劣化が少なく良好であることがわかる。このことから、空気流出側にアルデヒド吸着用脱臭剤が、空気流入側に汎用脱臭剤が配置されてなる脱臭剤封入濾材は、アルデヒド類の吸着寿命に優れ、有効であることが確認できた。
【産業上の利用可能性】
【００７４】
本発明の脱臭剤封入濾材は、集塵性能、脱臭性能を有する。一定の範囲内の室内環境を改善することができるため、空調機、空気清浄機、掃除機、除湿機、乾燥機、加湿機、換気扇、熱交換装置等の各種空気処理装置のエアフィルターに利用できる。